(57)【特許請求の範囲】
【請求項１】
鞘糸が繊維表面が不規則な凹凸ランダム表面を形成しているポリエステル系重合体繊維、芯糸がキュプラ繊維からなる芯鞘複合糸を、単独または他のポリエステル系重合体繊維と合わせて、製編織してなるブラックフォーマル用布帛であって、キュプラ繊維が該布帛に対して２０％以上占めているブラックフォーマル用布帛。
【請求項２】
請求項１に記載の布帛を用いてなる衣料。
【発明の詳細な説明】
【０００１】
【発明の属する技術分野】
本発明は、ブラックフォーマル用布帛に関するものであり、より詳細には吸湿性、発色性、制電性および遮熱性に優れたブラックフォーマル用布帛に関する。
【０００２】
【従来の技術】
ファッション衣料分野において、特開平１１−２８６８４３号公報に提案されているようにセルロース系繊維を芯糸、ポリエステル系重合体繊維を鞘糸に用いた複合糸はカジュアル用としてもてはやされてきたが、染色性及び発色性、強度の点からブラックフォーマルの用途には用いられていなかった。
一方、ブラックフォーマル用途では、二種類のポリエステル重合体繊維を芯糸・鞘糸に用いた複合糸が主流で、ハリ・コシ感には優れているが蒸れ感が大きく、また、帯電性が大きい為帯電防止剤等の付与が必要であった。
【０００３】
【発明が解決しようとする課題】
本発明の目的は、吸湿性、発色性、制電性および遮熱性に優れたブラックフォーマル用布帛を提供することにある。
【０００４】
【課題を解決するための手段】
すなわち、本発明は、鞘糸が繊維表面が不規則な凹凸ランダム表面を形成しているポリエステル系重合体繊維、芯糸がキュプラ繊維からなる芯鞘複合糸を、単独または他のポリエステル系重合体繊維と合わせて、製編織してなるブラックフォーマル用布帛であって、キュプラ繊維が該布帛に対して２０％以上占めているブラックフォーマル用布帛である。
【０００５】
【発明の実施の形態】
本発明のブラックフォーマル用布帛を構成する芯鞘複合糸は、鞘糸にポリエステル系繊維を用いる。該ポリエステル系繊維を構成するポリマーは、ポリエチレンテレフタレート、ポリブチレンテレフタレート等特に限定されないが、シリカ系無機微粒子の分散性の点からポリエチレンテレフタレートを用いることが好ましい。
なお該ポリエステル系繊維は、必要に応じて他のジカルボン酸成分、オキシカルボン酸成分、他のジオール成分の１種または２種以上を共重合単位として有していてもよい。
また、該ポリエステル系繊維は繊維表面にが不規則な凹凸ランダム表面を形成していることにより、布帛とした際に優れた発色性が奏される。本発明にいう不規則な凹凸ランダム表面については、特公昭５９−２４２３３号公報で規定されている通りである。
本発明に用いるポリエステル系重合体繊維は、紡糸時に平均一次粒子径が１００ｎｍ以下、より好ましくは６０ｎｍ以下のシリカ系無機微粒子を０．２〜３％添加し、得られた繊維を布帛とした後、アルカリ減量処理により形成させることができる。シリカ系無機微粒子の平均一次粒子系が大き過ぎると原糸の紡糸時及び撚糸加工時等に糸切れ等の操業性に問題が生じる場合があり好ましくない。また、シリカ系無機微粒子の添加量が０．２％より少ない場合はアルカリ減量後の繊維表面の凹凸が少なくなり染色後の発色が悪くなる為好ましくない。３％より多い場合は、原糸の紡糸時及び撚糸加工時等に糸切れ等の操業性に問題が生じる事があり好ましくない。
鞘糸を構成するポリエステル系重合体繊維の単糸繊度は、５ｄｔｅｘ以下が好ましく、より好ましくは１〜３ｄｔｅｘである。また、フィラメント数は１０〜８０本が好ましく、より好ましくは２０〜４０本である。単糸繊度が５ｄｅｔｘを超えると風合を満足できず、また、混繊し難いなど操業性に問題が生じる事があり好ましくない。フィラメント数が少なすぎると布帛のハリコシが無くなり、またドライ感を得られない場合がある。また、該ポリエステル系重合体繊維の全繊度についても特に限定されない。
【０００６】
該ポリエステル系重合体繊維の断面形状については、丸型、三角型、長方形型、中空型等特に限定はなく、目的に応じて設定すればよい。なお、本発明の効果を損なわない範囲で通常用いられる添加剤を添加してもよい。
【０００７】
本発明に用いる芯鞘複合糸を構成する芯糸は、キュプラ繊維を用いることが重要である。芯糸にキュプラ繊維を使用することにより、ポリエステル系重合体繊維のみのものには及ばないものの、他のセルロース系繊維のレーヨンなどを用いたものよりもハリ・コシ感が出、強度も得られる。
その単糸繊度は０．８〜５ｄｔｅｘが好ましく、より好ましくは１〜３ｄｔｅｘである。また、全繊度は５０〜１６０ｄｔｅｘが好ましく、より好ましくは６０〜１２０ｄｔｅｘである。全繊度が５０ｄｔｅｘ未満の場合は、ポリエステル系重合体繊維と混繊し撚りをかけた際、複合糸の断面構造が芯鞘構造になり難い場合がある。
【０００８】
本発明に用いる芯鞘複合糸は、鞘糸となるポリエステル系重合体繊維と芯糸となるキュプラ繊維を交絡させて得ることができる。交絡方法は特に限定されないが、容易に芯部にキュプラ繊維を偏在させることが出来る点からエアー交絡を採用することが好ましい。
ポリエステル系重合体繊維とキュプラ繊維をエアー混繊することで複合し、撚糸することで、芯部にキュプラ繊維が多く偏在し、鞘部にポリエステル系重合体繊維が芯部を包みこむような形態をとる糸が得られる。その為、この複合糸を用い製編織した布帛は、肌との接触面がポリエステル系繊維となるため、ドライ感を保持した上で、キュプラ繊維の吸湿性を兼ね備えた布帛となる。
【０００９】
交絡する際に、ポリエステル系重合体繊維とキュプラ繊維の複合比率は３０：７０〜８０：２０が好ましく、より好ましくは、４０：６０〜６０：４０である。
ポリエステル系重合体繊維とキュプラ繊維の複合比率が８０：２０よりポリエステル系重合体繊維の割合が多いと、ポリエステル系重合体繊維単独の布帛と吸湿性の点で明確に差が出ないなど好ましくない。また、ポリエステル系重合体繊維とキュプラ繊維の複合比率が３０：７０よりキュプラ繊維の割合が多いと、布帛形成仕上がり後、皺が出来易い、ブラックフォーマルに要求される風合及び発色が得られないなど問題が生じ好ましくない。
【００１０】
本発明のブラックフォーマル用布帛は、該芯鞘複合糸を、単独または他のポリエステル系重合体繊維と合わせて、製編織して得ることができ、その製編組織については限定されないが、二重織り、バックサテンが好ましい。
なお、本発明の布帛を得る際、キュプラ繊維が全布帛に対して２０％以上占めるように製編織することが極めて重要であり、好ましくは４０〜６０％である。キュプラ繊維の占める割合が２０％未満であると、従来のポリエステル系重合体繊維１００％のブラックフォーマル用布帛との吸湿性での有意差が出ない等好ましくない。
【００１１】
ついで、該芯鞘複合糸を用いて得られた布帛を、精練リラックス後、中間セットし、その後、約１０％程度アルカリ減量処理する事で、ポリエステル系重合体繊維の繊維表面が不規則な凹凸ランダム表面に形成された布帛が得られる。なお、同じセルロース系繊維のレーヨンなどをキュプラの代わりに用いているとアルカリ減量工程を通過する事で強度劣化を生じ、男性用アウターには使用できない。
【００１２】
得られた布帛を染色する際は、より濃色に仕上げ、発色性に優れた布帛を得ることができる点から、分散染料と反応染料を用いて芯糸および鞘糸をそれぞれ染色することが望ましい。例えば、一浴二段染色で、最初の一段で反応染料にてキュプラ繊維側を９０℃で染め、次の二段目にてポリエステル系重合体繊維を分散染料にて１３０℃染色する。染色後１８０℃の仕上げセットをした後、濃染加工剤をＰａｄ−Ｃｕｒｅにより付着させ最終仕上がり品が得ることができる。最終仕上がり後の布帛のL＊値は、１１以下が好ましく、より好ましくは８〜１０である。
【００１３】
通常ブラックフォーマルは、ドライクリーニングが主流であるが、本発明の布帛を用いてなるブラックフォーマルは水系洗濯も可能であり、優れた耐洗濯性を有する。
【００１４】
ついで得られた該ブラックフォーマル用布帛を、対照をポリエチレンテレフタレートのみのブラックフォーマル用布帛として、太陽光を想定したレフランプ照射時の昇温の比較を実施すると、キュプラ繊維が保湿している水分の蒸発潜熱の影響で、ポリエチレンテレフタレートのみの布帛に比べ昇温スピードが遅い（遮熱性が高い）結果を示す。
【００１５】
【実施例】
以下、実施例により本発明を詳述するが、本発明はこれら実施例により何等限定されるものではない。なお実施例中の各測定値は以下の方法により測定、算出されたものである。
【００１６】
（１）吸湿性
水分率測定
JIS L-1096水分率測定に準拠し、熱風乾燥機105℃×4hrで絶乾後、各湿度に調湿されたデシケータ内に1週間放置しその重量変化から算出した。
【００１７】
（２）制電性
摩擦帯電圧測定法
JIS L-1094に準拠して、22℃・40％RHの環境下で（一昼夜調湿後）、摩擦布はJIS添付布かなきん３号として、摩擦帯電圧を測定した。なお、測定は布帛のタテおよびヨコ方向について行った。
【００１８】
（３）ハリ・コシ
ドレープ性測定
JIS L-1096 G法に準拠
【００１９】
（４）発色性
Ｌ＊値測定
JIS Z 8719及びJIS Z 8722に準拠し、日立カラーアナライザS-2000を用いて測定した。
【００２０】
（５）遮熱性
遮熱性測定
サンプルと対照物（現行のポリエステル１００％のブラックフォーマル布帛）の下に、それぞれ深さ１ｃｍの全面黒色にした空間をとり、その底面にセンサーを設置した測定機で、サンプルの表面から高さ４５ｃｍの上方から５００Ｗのレフランプで照射した。ランプ照射１５分間の昇温を比較評価した。（それぞれのセンサーで表示される温度を測定）
評価は、対照との時間毎の温度差の平均が、◎：５℃以上、○；１〜５℃、×；１℃未満とした。
【００２１】
（６）洗濯堅牢度
JIS L-0844 A-2法に準拠して測定した。なお添付白布は綿およびナイロンを用いた。
【００２２】
実施例１
一次粒子径４５ｎｍの無機微粒子（コロイダルシリカＣ−ＡＬ；日産化学社製）を２．５％含有したポリエチレンテレフタレート（固有粘度０．６８；フェノール／テトラクロロエタン等重量混合溶媒中、３０℃で測定）を常法により高速（２５００〜３５００ｍ／分）紡糸して８６ｄｔｅｘ／３６ｆのポリエチレンテレフタレート繊維を得た。
得られたポリエチレンテレフタレート繊維を鞘糸に用い、８４ｄｔｅｘ／４５ｆのキュプラ繊維（「ベンベルグ」登録商標；旭化成社製）を芯糸に用いて一段処理にてでエアー交絡（Ａｉｒ圧２〜４ｋｇ／ｃｍ２）し、次いで２４００Ｔ／Ｍにて撚りをかけて芯鞘複合糸を得た。
得られた複合糸を用いバックサテン組織にて製織し、生機を得た。
次いで、生機を精練（９０℃、２０分）、セット（１８０℃、１分）し、水酸化ナトリウム溶液にてアルカリ減量（１０％減量）を施した。
次に、一浴二段染色で、一段目を反応染料（Sumifix Black B 150％ gran、４％ｏｍｆ）にてキュプラ繊維を６０℃染色して、二段目で分散染料（Dianix Tuxedo Black Hconc. Liquid、１０％ｏｍｆ）にてポリエチレンテレフタレートを１３５℃染色した。染色後、仕上げセット（１７０℃、１分）し、濃染加工剤（「シュワット」、花王社製）４０ｇ／ｌ溶液を二段Ｐａｄ−Ｃｕｒｅ法にて付与し、本発明のブラックフォーマル用布帛を得た。
得られた布帛のＬ＊は10.4であった。結果を表１に示す。
【００２３】
実施例２
織組織を二重織としたこと以外は実施例１と同様にしてブラックフォーマル用布帛を得た。
結果を表１に示す。
【００２４】
比較例１
芯糸として、８６ｄｔｅｘ／３６ｆのポリエチレンテレフタレート繊維を用いたこと以外は実施例１と同様にしてブラックフォーマル用布帛を得た。
【００２５】
比較例２
芯糸として、８６ｄｔｅｘ／３６ｆのポリエチレンテレフタレート繊維を用いたこと以外は実施例２と同様にしてブラックフォーマル用布帛を得た。
【００２６】
比較例３
芯糸として８４ｄｔｅｘ／４５ｆのレーヨン繊維を用い、アルカリ減量を施さなかったこと以外は実施例２と同様にしてブラックフォーマル用布帛を得た。
（表１）
【００２７】
【表１】
0003805704.tif 000002
【００２８】
本発明により得られた布帛は、優れた発色性とハリコシを示し、ブラックフォーマル用として満足のできるものであった。また、吸湿性、制電性、遮熱性についても充分実用に耐える性能であった。
【００２９】
【発明の効果】
本発明により、吸湿性、発色性、洗濯堅牢度、制電性および遮熱性に優れたブラックフォーマル用布帛が得られる。